(57)【要約】      （修正有）【課題】適度の接着性と再剥離性とを有し、貼付した時の接着状態を安定的に保つことができると共に、適時に確実に剥離することができる粘着メモを提供する。【解決手段】粘着メモ１は、上質紙その他の基材２の片面３に粘着剤層４を形成している。粘着剤層の粘着剤は、溶液重合法により得られる溶液重合型アクリル系粘着剤中に、平均粒径１０〜１００μｍの粒状アクリル系粘着剤が分散している。溶液重合型アクリル系粘着剤と粒状アクリル系粘着剤の重量比は１０：９０〜９０：１０である。粘着剤層４は、基材１の一側縁４３及び他の側縁の少なくとも一部４４に帯状に形成されている。【選択図】図１
0003159940.tif 000002
【実用新案登録請求の範囲】
【請求項１】
基材の片面に、溶液重合法により得られる溶液重合型アクリル系粘着剤中に、平均粒径１０〜１００μｍの粒状アクリル系粘着剤が分散しており、かつ上記溶液重合型アクリル系粘着剤と粒状アクリル系粘着剤との重量比が１０：９０〜９０：１０であるアクリル系粘着剤組成物層を有し、該粘着剤組成物層が上記基材の一側縁及び他の側縁の少なくとも一部に帯状に形成してあることを特徴とする接着性と再剥離性を併有する粘着メモ。
【請求項２】
上記粘着剤組成物層が基材の一側縁及びこれに隣接する両側縁の一部に形成してあり、全体としてコ字状を為している請求項１に記載の粘着メモ。
【請求項３】
上記粘着剤組成物層が基材の一側縁及びこれに隣接する他の両側縁の全長に亘って形成してある請求項１に記載の粘着メモ。
【請求項４】
上記粘着剤組成物層が基材の一側縁及びこれに隣接する他の両側縁の一部に形成してあってコ字状を為し、かつ上記一側縁に対向する側縁の中央部に一部にも形成してある請求項１に記載の粘着メモ。
【考案の詳細な説明】
【技術分野】
【０００１】
本考案は、接着性と再剥離性に優れた粘着性を有するメモに関するものである。
【背景技術】
【０００２】
従来、粘着メモは、貼って剥がせることを主な特徴としており、粘着剤として再剥離性に優れた粒状粘着剤を用いるのが一般的であり、こうした粒状粘着剤としては、例えばアクリル系エマルジョン型粘着剤が用いられていた。
【０００３】
しかしながら、再剥離性に優れた粒状粘着剤は弱粘着であるために、経時による浮きや剥れが生じる場合があり、安定した接着性が求められる場合には、使用することに適しないことが多かった。
【０００４】
安定した接着性を得るためには、例えば、粘着剤層の塗布面積を広くする方法が考えられるが、塗布面積が広くなると貼付した後で再剥離することが難しくなるし、粘着剤層の面積が広いために使い勝手が悪くなることもあって、実用化が難しく現実的でない点がある。
【０００５】
また、粘着剤として粒状粘着剤ではない通常の粘着剤を用いた場合は、貼付した場合の密着安定性は良いが、経時により粘着力が昂進する傾向を示し、使用後に、粘着メモを剥離する際に、被着体が破れたり、被着体の剥離面が毛羽立ったり、あるいは被着体に糊残りが生じるという問題がある。
【０００６】
このように、適度の接着性と再剥離性が求められる場合に、再剥離性に優れた粒状粘着剤或いは粘着性に優れた通常の粘着剤を各々単独で用いたものでは、十分な効果が得られないことが多い。
【考案の概要】
【考案が解決しようとする課題】
【０００７】
本考案は、適度の接着性と再剥離性とを有し、貼付した時の接着状態を安定的に保つことができると共に、適時に確実に剥離することができる改良された粘着メモを提供しようとするものである。
【課題を解決するための手段】
【０００８】
本考案は、溶液重合型アクリル系粘着剤と粒状アクリル系粘着剤をブレンドした粘着剤組成物とすると共に、この粘着剤層をメモ用紙の一側縁だけでなく、他の側縁の一部にも併せて形成することによって粘着メモとする。
【考案の効果】
【０００９】
本考案によれば、この粘着メモは適度の接着性と再剥離性とを有し、被着体に貼付するとその粘着剤層によって接着状態を安定的に保つことができ、また、これを剥がそうとする時には、粘着メモだけを被着体からきれいに剥し取ることができ、粘着剤の糊残りが殆ど見られない。
【図面の簡単な説明】
【００１０】
【図１】本考案の実施例を示す裏面図である。
【図２】図１の一部省略断面図である。
【図３】本考案の他の実施例を示す裏面図である。
【図４】本考案の更に他の実施例を示す裏面図である。
【図５】本考案の他例を示す裏面図である。
【図６】本考案の更に他例を示す裏面図である。
【図７】従来例を示す裏面図である。
【考案を実施するための形態】
【００１１】
本粘着メモ１は、上質紙などの紙、プラスチックフイルム、各種ラミネートフィルムその他の基材２の片面３に粘着剤層４を形成している。この基材２の他面５は粘着メモの表面側になるもので、各種の筆記具によって書き込みができるように形成すると好ましい。
上記粘着剤層４は、溶液重合型アクリル系粘着剤４１と粒状アクリル系粘着剤４２のブレンド系粘着剤によって形成されている。
【００１２】
上記溶液重合型アクリル系粘着剤及び粒状アクリル系粘着剤は、いずれも、通常のアクリル系粘着剤の製造に用いられるアクリレート系モノマーを主成分とするモノマー類を用いて製造することができる。
【００１３】
溶液重合型アクリル系粘着剤４１は、前記モノマー類を通常の溶液重合法により重合することによって調製することができる。
一方、粒状アクリル系粘着剤４２を得るには、（１）塊状重合、溶液重合、エマルジョン重合、電離放射線重合等により得られたポリマーを凍結粉砕して粒状化する方法、（２）懸濁重合法による得る方法などがある。
この粒状アクリル系粘着剤の平均粒径は、通常、約１〜２００μｍ、好ましくは約１０〜１００μｍである。この平均粒径が小さ過ぎると、粘着剤組成物の再剥離性が悪くなり、大きすぎると、粘着剤組成物の塗工性が悪くなったり、接着性不足を招きやすくなる。
【００１４】
上記したものにおいて、アクリル系粘着剤として、溶液重合型アクリル系粘着剤と粒状アクリル系粘着剤とのブレンド物を使用する場合、溶液重合型アクリル系粘着剤と粒状アクリル系粘着剤との重量比は、要求される接着性と再剥離性とのバランスに基づいて適宜の割合とされるが、通常１０：９０〜９０：１０程度、好ましくは２０：８０〜８０：２０程度の範囲で使用するとよい。粒状アクリル系粘着剤の割合が上記範囲より少なくなると再剥離性が低下し、多くなると被着体への粘着剤の残留（のり残り）が生じやすくなる。
【００１５】
この粘着剤組成物は、溶液重合型アクリル系粘着剤と粒状アクリル系粘着剤を混合することによって調製することができるが、混合時に、媒体としてトルエンなどの有機溶媒を使用してもよい。
また、粉砕法により調製した粒状アクリル系粘着剤では、溶液重合型アクリル系粘着剤の溶液中に添加することによって混合するようにしてもよい。
前記各成分の重量比は、固形分を基準とするものであるが、用紙への塗工時に作業がし易いように、アクリル系粘着剤組成物の溶液の濃度を適宜に調整することもできる。
【００１６】
上記アクリル系粘着剤組成物は、凝集力を向上させる等の目的で架橋剤を加えて架橋することができる。架橋剤には、特に制約はなく公知のものが適宜に使用され、アクリル系粘着剤の官能基（反応性基）と反応して架橋が行われる。架橋剤の添加量は、アクリル系粘着剤の合計量１００重量部に対して、通常、０．００１〜５重量部程度である。
また、前記アクリル系粘着剤組成物には粘着付与剤樹脂を、適量含有させることができる。
【００１７】
従来の粘着メモ１１では、図７に示すように、基材１２の片面１３の一側縁に沿って縦長さの３割程度を占めるように帯状に粘着剤層１４が形成されている。
本考案においては、上記のアクリル系粘着剤組成物が基材２の片面３の一側縁に沿って帯状の粘着剤層４として塗布して形成されると共に、他の側縁の一部にも形成される。
図１に示すものは、基材２の片面３の一側縁に沿って帯状に形成された粘着剤層４３と、上記一側縁に隣接する両側縁に沿って延び上記粘着剤層４３に連続している粘着剤層４４によって、コ字状の粘着剤層４を形成している。この粘着剤層４３、４４の幅は縦長さの２割程度を占め、粘着剤層４４は縦長さの４割程度までを占めるように形成されている。
【００１８】
こうしたものは、図７に示す従来のものに比べて、粘着剤層の全体の面積がほぼ同じか、少ない場合であっても、同等以上の接着性があると共に、粘着剤層４４によって端部のめくれが少なくなるが、粘着剤層４４の無い端部を摘まむと軽く、容易には剥がし取ることができる。
【００１９】
図３に示すものは、基材２の片面３の一側縁に沿って帯状に形成された粘着剤層４５と、この粘着剤層４５に連続して上記一側縁に隣接する両側縁に沿って端部まで延びる粘着剤層４６によって、概略大コ字状の粘着剤層４を形成している。この粘着剤層４５、４６の幅は縦長さの１割程度を占めるように形成されている。
【００２０】
図４に示すものは、基材２の片面３の一側縁に沿って帯状に形成された粘着剤層４５と、この粘着剤層４５に連続して上記一側縁に隣接する両側縁に沿って延びる粘着剤層４７によって、コ字状の粘着剤層４を形成している。この粘着剤層４５、４７の幅は縦長さの１割程度を占め、粘着剤層４７は縦長さの８割程度までを占めるように形成されているものである。
【００２１】
図５に示すものは、基材２の片面３の一側縁に沿って帯状に形成された粘着剤層４５と、この粘着剤層４５に連続して上記一側縁に隣接する両側縁に沿って不連続に延びる粘着剤層４８によって、コ字状の粘着剤層４を形成している。この粘着剤層４５、４８の幅は縦長さの１割程度を占め、粘着剤層４８は粘着剤部と非粘着剤部が２：１の長さになっており、縦長さの８割程度までを占めるように形成されている。
【００２２】
図６のものは、基材２の片面３の一側縁に沿って帯状に形成された粘着剤層４５と、この粘着剤層４５に連続して上記一側縁に隣接する両側縁に沿って延びる粘着剤層４７によって、コ字状の粘着剤層を形成しており、更に残りの側縁の中央部に粘着剤層４９を設けている。この粘着剤層４５、４７、４９の幅は縦長さの１割程度を占め、粘着剤層４７は縦長さの７割程度までを占め、粘着剤層４９は横幅の４割程度を占めるに形成されている。
【実施例】
【００２３】
（実施例１）
表１に示すように、厚さ１００μｍ、面積１０ｃｍ×１０ｃｍの上質紙の基材に、粒状粘着剤と溶液重量粘着剤の配合比を１０部（重量部；以下同じ）：９０部としたアクリル系粘着剤を、厚さ５μｍとし、図１に示すような幅２ｃｍのコ字状に塗布（粘着剤塗布面積２８ｃｍ２）して粘着メモを作成した。
【００２４】
（実施例２〜５）
表１に示す配合比のアクリル系粘着剤を使用し、実施例１と同様にして実施例２〜５の粘着メモを作成した。
【００２５】
（比較例１）
表２に示すように、溶液重量粘着剤を１００部（全量）としたアクリル系粘着剤を、図７に示すような幅３ｃｍの一列状に塗布（粘着剤塗布面積３０ｃｍ２）し、他は実施例１と同様にして粘着メモを作成した。
【００２６】
（比較例２〜７）
表２に示す配合比のアクリル系粘着剤を使用し、比較例１と同様にして比較例２〜７の粘着メモを作成した。
【００２７】
（実施例６）
表３に示すように、実施例１と同じアクリル系粘着剤を、図３に示すような幅１ｃｍで３側縁に大コ字状に塗布（粘着剤塗布面積２８ｃｍ２）し、他は実施例１と同様にして粘着メモを作成した。
【００２８】
（実施例７〜１０）
表３に示す配合比のアクリル系粘着剤を使用し、実施例６と同様にして実施例７〜１０の粘着メモを作成した。
【００２９】
（比較例８）
表４に示すように、比較例１と同じアクリル系粘着剤を使用し、他は実施例６と同様にして粘着メモを作成した。
【００３０】
（比較例９〜１１）
表４に示す配合比の粘着剤を使用し、他は比較例８と同様にして比較例９〜１１の粘着メモを作成した。
【００３１】
（試験）
上記実施例１〜１０及び比較例１〜１１の各粘着メモについて、その性能を見るために以下の試験を行った。
【００３２】
（粘着力）
ＪＩＳ  Ｚ０２３７により粘着力を測定し、Ｎ／１０ｍｍの単位で表示した。
（密着性）
市販のコピー用紙を被着体として、粘着メモの背面上を２ｋｇの荷重ローラを３００ｍｍ／分の速度で１往復させて貼付し、４８時間放置した後に粘着メモの端部にめくれが生じているか等の密着性を評価した。
評価基準は次のとおりとした。
端部のめくれが全く生じていない：  ◎
端部のめくれが殆ど生じていない：  ○
端部のめくれが少し生じている：    △
端部のめくれが生じている：        ×
【００３３】
（粘着剤残留度）
ＪＩＳ  Ｚ０２３７に準拠して１０００ｍｍ／分の速度で各粘着メモを剥離し、被着体表面における粘着剤の糊残り状態を調べた。
評価基準は次のとおりとした。
糊残りが見られない：    ○
糊残りが少し見られる：  △
糊残りが多く見られる：  ×
（剥離感）
市販のコピー用紙を被着体として、粘着メモの背面上を２ｋｇの荷重ローラを３００ｍｍ／分の速度で１往復させて貼付し、４８時間放置した後にこの粘着メモを剥がして剥離感を評価した。
評価基準は次のとおりとした。
容易に剥がすことができる：        ２
比較的容易に剥がすことができる：  ４
適度の抵抗感をもって剥がすことができる：５
少し剥がし難い：                  ３
簡単に剥がすことができない：      １
（評価は数値の大きいものほど好ましい。）
【００３４】
（試験結果）
各試験結果を表１〜表４に示す。
【００３５】
（考察）
実施例１〜１０、比較例１〜７に示すように溶液重合型アクリル系粘着剤に対して粒状アクリル系粘着剤の配合量を増加させるに伴って粘着力は低下していくが、粘着剤の塗工パターンを比較例１〜７に示す図７の従来形式のものに替えて、実施例１〜５の図１に示すものや実施例６〜１０の図３に示すものにすると、粘着剤の塗布面積は減少していても、密着性、剥離試験による粘着剤残留度、剥離感において、比較例１〜７よりも良好な結果が得られている。
また、比較例８〜１１のものは、実施例６〜１０のものと粘着剤の塗工パターンが図３に示すもので同じであっても、溶液重合型アクリル系粘着剤と粒状アクリル系粘着剤を混合したものでないために、密着性、剥離試験による粘着剤残留度、剥離感において、良好な結果が得られていないことが判る。
【００３６】
【表１】
0003159940.tif 000003
【００３７】
【表２】
0003159940.tif 000004
【００３８】
【表３】
0003159940.tif 000005
【００３９】
【表４】
0003159940.tif 000006
【符号の説明】
【００４０】
１、１１：粘着メモ
２、１２：基材
４、１４：粘着剤層
４１：溶液重合型アクリル系粘着剤
４２：粒状アクリル系粘着剤
４３、４５、４６、４７、４８、４９：粘着剤層
【図１】
0003159940.tif 000007
【図２】
0003159940.tif 000008
【図３】
0003159940.tif 000009
【図４】
0003159940.tif 000010
【図５】
0003159940.tif 000011
【図６】
0003159940.tif 000012
【図７】
0003159940.tif 000013